【手続補正書】
【提出日】平成23年9月26日(2011.9.26)
【手続補正１】
【補正対象書類名】特許請求の範囲
【補正対象項目名】全文
【補正方法】変更
【補正の内容】
【特許請求の範囲】
【請求項１】
メタケイ酸リチウムを主結晶相として有するケイ酸リチウムガラスセラミックブランクの形態のケイ酸リチウム材料であって、歯科用修復物の製造において使用するための、ケイ酸リチウム材料。
【請求項２】
前記ケイ酸リチウムブランクが、少なくとも９０ＭＰａの二軸強度、および少なくとも０．８ＭＰａｍ０．５の破壊靱性を有する、請求項１に記載のケイ酸リチウム材料。
【請求項３】
メタケイ酸リチウム結晶の形成に適切な核を含むケイ酸リチウムガラスの形態のケイ酸リチウム材料であって、歯科用修復物の製造において使用するための、ケイ酸リチウム材料。
【請求項４】
前記使用が、前記メタケイ酸リチウムの形成に適切な核を含むガラス、または前記メタケイ酸リチウムを主結晶相として有するケイ酸リチウムブランクを、機械加工または熱圧によって所望の幾何学に成形して、成形されたケイ酸リチウム製品を形成する工程を包含する、請求項１〜３のいずれか１項に記載のケイ酸リチウム材料。
【請求項５】
前記成形されたケイ酸リチウムブランクが歯科用修復物の形態である、請求項４に記載のケイ酸リチウム材料。
【請求項６】
前記歯科用修復物が、インレー、アンレー、ブリッジ、橋脚歯、前装、ベニア、咬合局面、歯冠、部分的歯冠、フレームワークまたはコーピングである、請求項５に記載のケイ酸リチウム材料。
【請求項７】
前記機械加工が粉砕または削合によって行われる、請求項４〜６のいずれか１項に記載のケイ酸リチウム材料。
【請求項８】
前記機械加工は、コンピューターによって制御される、請求項４〜７のいずれか１項に記載のケイ酸リチウム材料。
【請求項９】
ブランクの形態であり、該ブランクは、該ブランクを機械に固定するためのホルダーを有する、請求項１〜８のいずれか１項に記載のケイ酸リチウム材料。
【請求項１０】
前記ホルダーは、該ホルダーと連結および接続されている、請求項９に記載のケイ酸リチウム材料。
【請求項１１】
前記ホルダーは、前記ブランクとは異なる材料由来である、請求項９または１０に記載のケイ酸リチウム材料。
【請求項１２】
前記ホルダーは、合金製、金属製、ガラスセラミック製またはセラミック製である、請求項９〜１１のいずれか１項に記載のケイ酸リチウム材料。
【請求項１３】
前記ホルダーは、前記ブランクと同じ材料から製造され、かつ該ブランクと一体化されている、請求項９または１０に記載のケイ酸リチウム材料。
【請求項１４】
前記ブランクは、情報で標識される、請求項９〜１３のいずれか１項に記載のケイ酸リチウム材料。
【請求項１５】
前記ブランクについての情報は、該ブランクから機械加工される、材料、サイズおよび形状の型を含む、請求項１４に記載のケイ酸リチウム材料。
【請求項１６】
前記使用が、約７００〜９５０℃の温度にて、約５〜３０分間の期間にわたって、前記成形されたケイ酸リチウム製品を加熱処理に供する工程をさらに包含する、請求項４〜１５のいずれか１項に記載のケイ酸リチウム材料。
【請求項１７】
前記加熱処理に供される前記ケイ酸リチウム材料は、主結晶相としてメタケイ酸リチウムを含み、ここで、該加熱処理は、主結晶相として、該メタケイ酸リチウム結晶を二ケイ酸リチウム結晶に転換する、請求項１６に記載のケイ酸リチウム材料。
【請求項１８】
前記加熱処理に供される前記ケイ酸リチウム材料は、メタケイ酸リチウム結晶を形成するのに適切な核を含み、ここで、二ケイ酸リチウム結晶は、該メタケイ酸リチウム結晶を形成するのに適切な核から直接結晶化される、請求項１６に記載のケイ酸リチウム材料。
【請求項１９】
前記の加熱処理の間に生じる収縮は、０．５容積％未満、好ましくは０．３容積％未満である、請求項１６〜１８のいずれか１項に記載のケイ酸リチウム材料。
【請求項２０】
前記使用が、熱圧によってケイ酸リチウム材料を所望の幾何学に成形して、歯科用修復物を作製する工程を包含する、請求項４に記載のケイ酸リチウム材料。
【請求項２１】
前記熱圧工程は、約５００〜１２００℃の温度にて前記ケイ酸リチウム材料を加熱処理に供して、該ケイ酸リチウム材料を粘性状態に転換し、そして約１〜４ＭＰａの圧力下で、該粘性ケイ酸リチウム材料を鋳型またはダイに圧入して、所望の幾何学を有する歯科用修復物を得る工程を包含する、請求項２０に記載のケイ酸リチウム材料。
【請求項２２】
前記加熱処理および圧入工程に供されたケイ酸リチウム材料は、該熱処理および圧入工程の間に二ケイ酸リチウム結晶に転換されるメタケイ酸リチウム結晶を含む、請求項２１に記載のケイ酸リチウム材料。
【請求項２３】
前記加熱処理が、前記ケイ酸リチウム材料の強度および破壊靱性の増強を含む、請求項１６〜１９または２１〜２２のいずれか１項に記載のケイ酸リチウム材料。
【請求項２４】
前記歯科用修復物は、少なくとも２５０ＭＰａの二軸強度、および少なくとも１．５ＭＰａｍ０．５の破壊靱性を有する、請求項５〜２３のいずれか１項に記載のケイ酸リチウム材料。
【請求項２５】
前記歯科用修復物を仕上げて、自然な外観を得る工程をさらに包含する、請求項５〜２４のいずれか１項に記載のケイ酸リチウム材料。
【請求項２６】
前記仕上げ工程は、未完成の歯科用修復物上に粉末状材料で層状化することによってか、またはコーティング材料を熱圧することによって、該歯科用修復物にコーティングを塗布する工程を包含する、請求項２５に記載のケイ酸リチウム材料。
【請求項２７】
前記加熱処理は、前記層状化材料の焼成の間、または前記未完成の歯科用修復物上への前記コーティング材料の熱圧の間に行われる、請求項１６〜２６のいずれか１項に記載のケイ酸リチウム材料。
【請求項２８】
前記使用が、歯科用修復物を前記ケイ酸リチウム材料でコーティングする工程を包含する、請求項１〜３のいずれか１項に記載のケイ酸リチウム材料。
【請求項２９】
歯科用フレームワークは、前記ケイ酸リチウム材料を該歯科用フレームワーク上に熱圧することによってコーティングされる、請求項２８に記載のケイ酸リチウム材料。
【請求項３０】
前記歯科用フレームワークは、歯冠、部分的歯冠、ブリッジ、コーピング、ベニア、前装または橋脚歯である、請求項２９に記載のケイ酸リチウム材料。
【請求項３１】
前記歯科用フレームワークは、金属製、合金製、セラミック製またはガラスセラミック製である、請求項３０に記載のケイ酸リチウム材料。
【請求項３２】
前記セラミックは、酸化ジルコニウム、酸化アルミニウム、酸化ジルコニウムミックス、酸化アルミニウムミックス、またはそれらの組み合わせを含む、請求項３１に記載のケイ酸リチウム材料。
【請求項３３】
前記フレームワーク上にコーティングされた前記ケイ酸リチウム材料は、二ケイ酸リチウム結晶に転換されるメタケイ酸リチウム結晶を含むか、または該ケイ酸リチウム材料は、該ケイ酸リチウム材料を該歯科用フレームワーク上に熱圧する間、該二ケイ酸リチウム結晶として結晶化されるメタケイ酸リチウム結晶を形成するのに適切な核を含む、請求項２９〜３２のいずれか１項に記載のケイ酸リチウム材料。
【請求項３４】
歯科用修復物の製造において使用するためのケイ酸リチウム材料であって、該ケイ酸リチウム材料は、主結晶相としてメタケイ酸リチウムを有するケイ酸リチウムガラスセラミック、またはメタケイ酸リチウム結晶の形成に適切な核を含むケイ酸リチウムガラスが製造され、そして引き続いて二ケイ酸リチウムに転換される工程を包含するプロセスで形成された二ケイ酸リチウム材料である、ケイ酸リチウム材料。
【請求項３５】
以下の成分：
成分                        重量％
ＳｉＯ２                    ６４．０〜７３．０
Ｌｉ２Ｏ                    １３．０〜１７．０
Ｋ２Ｏ                      ２．０〜５．０
Ａｌ２Ｏ３                  ０．５〜５．０
核形成剤                    ２．０〜５．０
を含有する、請求項１〜３４のいずれか１項に記載のケイ酸リチウム材料。
【請求項３６】
請求項３５に記載のケイ酸リチウム材料であって、互いに独立して、以下のさらなる成分：
成分                              重量％
ＺｎＯ                            ０．５〜６．０、好ましくは２．０〜６．０
Ｎａ２Ｏ                          ０〜２．０
ＭｅＩＩＯ                          ０〜７．０、好ましくは０．０〜５．０
ＺｒＯ２                            ０〜２．０
有色金属酸化物および蛍光金属酸化物  ０〜７．５
をさらに含有し、ＭｅＩＩＯは、ＣａＯ、ＢａＯ、ＳｒＯおよびＭｇＯからなる群より選択される１種以上のメンバーである、
ケイ酸リチウム材料。
【請求項３７】
２．０〜６．０重量％のＺｎＯを含有する、請求項３６に記載のケイ酸リチウム材料。
【請求項３８】
０．０〜５．０重量％のＭｅＩＩＯを含有する、請求項３６または３７に記載のケイ酸リチウム材料。
【請求項３９】
請求項３５〜３８のいずれか１項に記載のケイ酸リチウム材料であって、互いに独立して、以下の成分：
成分                              重量％
ＳｉＯ２                          ６５．０〜７０．０
Ｌｉ２Ｏ                          １４．０〜１６．０
Ｋ２Ｏ                            ２．０〜５．０
Ａｌ２Ｏ３                        １．０〜５．０
核形成剤                          ２．０〜５．０
ＺｎＯ                            ２．０〜６．０
Ｎａ２Ｏ                          ０．１〜２．０
ＭｅＩＩＯ                          ０．１〜７．０
ＺｒＯ２                            ０．１〜２．０
有色金属酸化物および蛍光金属酸化物  ０．５〜３．５
を含有し、
ＭｅＩＩＯは、ＣａＯ、ＢａＯ、ＳｒＯおよびＭｇＯからなる群より選択される１種以上のメンバーである、
ケイ酸リチウム材料。
【請求項４０】
０．１〜５．０重量％のＭｅＩＩＯを含有する、請求項３９に記載のケイ酸リチウム材料。
【請求項４１】
１種以上の前記有色金属酸化物および前記蛍光金属酸化物の金属は、Ｔａ、Ｔｂ、Ｙ、Ｌａ、Ｅｒ、Ｐｒ、Ｃｅ、Ｔｉ、Ｖ、ＦｅおよびＭｎからなる群より選択される、請求項３９または４０に記載のケイ酸リチウム材料。
【請求項４２】
６７．０重量％〜７０．０重量％のＳｉＯ２を含有する、請求項３５〜４１のいずれか１項に記載のケイ酸リチウム材料。
【請求項４３】
前記メタケイ酸リチウムは、前記ケイ酸リチウム材料の２０容積％〜５０容積％を形成する、請求項３５〜４２のいずれか１項に記載のケイ酸リチウム材料。
【請求項４４】
前記メタケイ酸リチウムは、前記ケイ酸リチウム材料の３０容積％〜４０容積％を形成する、請求項４３に記載のケイ酸リチウム材料。
【請求項４５】
前記核形成剤がＰ２Ｏ５である、請求項３５〜４４のいずれか１項に記載のケイ酸リチウム材料。
【請求項４６】
前記メタケイ酸リチウム結晶は、層状形態または血小板形態の結晶である、請求項３５〜４５のいずれか１項に記載のケイ酸リチウム材料。
【請求項４７】
以下の工程：
（ａ）主成分として、初期成分であるＳｉＯ２、Ｌｉ２Ｏ、Ｋ２Ｏ、Ａｌ２Ｏ３およびＰ２Ｏ５を含有する出発ガラスの融解物を生成する工程；
（ｂ）該出発ガラスの融解物を鋳型に注いで、出発ガラスブランクを形成し、該ガラスブランクを室温まで冷却する工程、
（ｃ）第一の温度にて、該出発ガラスブランクを第一の加熱処理に供し、メタケイ酸リチウム結晶を形成するのに適切な核を含むガラス製品を得る工程、または
（ｂ’）該出発ガラスの融解物を鋳型に注いで、出発ガラスブランクを形成し、該ガラスブランクを第一の温度まで冷却する工程、
（ｃ’）該出発ガラスブランクを該第一の温度に維持し、メタケイ酸リチウム結晶を形成するのに適切な核を含むガラス製品を得る工程、および
（ｄ）必要に応じて、該第一の温度よりも高い第二の温度にて、工程（ｃ）の該ガラス製品を第二の加熱処理に供し、主結晶相としてメタケイ酸リチウム結晶を有するケイ酸リチウムブランクを得る工程、
を包含するプロセスにより調製される、請求項１〜４６のいずれか１項に記載のケイ酸リチウム材料。
【請求項４８】
工程（ｂ’）および工程（ｃ’）において、前記冷却プロセスの間、約４５０℃〜５５０℃の温度が、約５分間から５０分間の期間にわたって維持され、メタケイ酸リチウム結晶の形成に適切な核を含むガラス製品が生成される、請求項４７に記載のケイ酸リチウム材料。
【請求項４９】
工程（ｃ）において、前記第一の加熱処理は、前記出発ガラスブランクを、約５分間から１時間の期間にわたって約４５０〜５５０℃の温度まで加熱する工程を包含する、請求項４７に記載のケイ酸リチウム材料。
【請求項５０】
前記工程（ｄ）の第二の加熱処理は、前記ケイ酸リチウム結晶の形成に適切な核を含むガラス製品を、約６００〜７００℃の第二の温度まで、約１０〜３０分間の期間にわたって加熱する工程を包含する、請求項４７〜４９のいずれか１項に記載のケイ酸リチウム材料。
【請求項５１】
歯科用修復物の製造のためのプロセスであって、請求項１〜５０のいずれか１項に記載のケイ酸リチウム材料が使用される、プロセス。
【請求項５２】
前記歯科用修復物が、インレー、アンレー、ブリッジ、橋脚歯、前装、ベニア、咬合局面、歯冠、部分的歯冠、フレームワークまたはコーピングである、請求項５１に記載のプロセス。